ТЕРМОРЕГУЛИРУЮЩИЙ МАТЕРИАЛ, СПОСОБ ЕГО ИЗГОТОВЛЕНИЯ И СПОСОБ ЕГО КРЕПЛЕНИЯ К ПОВЕРХНОСТИ КОРПУСА КОСМИЧЕСКОГО ОБЪЕКТА

1. Терморегулирующий материал, содержащий подложку в виде оптически прозрачного стекла, высокоотражающий слой из серебра, защитный слой, отличающийся тем, что высокоотражающий слой из серебра имеет толщину 0,10÷0,15 мкм, в качестве защитного слоя использована нержавеющая сталь толщиной 0,10÷0,20 мкм, на защитный слой нанесен эпоксидный лак толщиной 20÷30 мкм.
2. Способ изготовления терморегулирующего материала, включающий нанесение на подложку из оптически прозрачного стекла высокоотражающего слоя из серебра с последующим нанесением на него защитного слоя, отличающийся тем, что перед нанесением на подложку из оптически прозрачного стекла высокоотражающего слоя из серебра осуществляют химическую очистку подложки из оптически прозрачного стекла раствором следующего состава, г/л:
тринатрийфосфат
10÷15 гл,
сода кальцинированная
3÷5 гл,
синтанол ДС-10
3÷5 гл
с одновременным ультразвуковым воздействием в течение 3 мин, затем подложку из оптически прозрачного стекла вынимают из раствора, промывают последовательно теплой, холодной, дистиллированной водой по 1-1,5 мин и сушат на воздухе, после этого поверхность подложки обрабатывают тлеющим разрядом для дополнительной очистки и активации поверхности подложки, затем последовательно осуществляют нанесение высокоотражающего слоя из серебра и защитного слоя из нержавеющей стали в вакуумной камере методом магнетронного распыления без разгерметизации вакуумной камеры за один технологический цикл, располагая подложку из оптически прозрачного стекла последовательно под магнетронными источниками с мишенью из серебра и мишенью из нержавеющей стали под углом, близким к 90°, высокоотражающий слой из серебра наносят по следующему режиму:
U=(450±50) В,
I=(2,5÷3,0±0,5) мА,
t=2 мин на каждый поддон с подложкой,
а защитный слой из нержавеющей стали наносят по следующему режиму:
U=(500±50) В
I=(3,5÷4,0±0,7) мА
t=3 мин на каждый поддон с подложкой,
затем на подложку из оптически прозрачного стекла с высокоотражающим слоем из серебра и защитным слоем из нержавеющей стали наносят слой эпоксидного лака толщиной 20÷30 мкм для дополнительной защиты подложки из оптически прозрачного стекла с упомянутым покрытием от атмосферной коррозии и для увеличения адгезии подложек из оптически прозрачного стекла с покрытием к клеевой композиции.
2
3. Способ крепления терморегулирующего материала к поверхности корпуса космического объекта, включающий приклеивание терморегулирующего материала клеевой композицией с электропроводящим наполнителем, отличающийся тем, что при приклеивании терморегулирующего материала к поверхности корпуса космического объекта использованы грузы, обеспечивающие давление 8÷12 г/см, в качестве электропроводящего наполнителя использована алюминиевая или серебряная пудра в количестве (20±5)% и (10±5)% соответственно, обеспечивающая необходимые электропроводящие свойства поверхности терморегулирующего материала.